(57)【要約】ポリトリメチレンテレフタレート樹脂（Ａ１）９９．９〜５０重量部、熱可塑性樹脂（Ａ２）０〜４９．９重量部、エポキシ樹脂（Ｂ）０．１〜２０重量部の合計１００重量部に対し、結晶性無機充填材（Ｃ）５〜３００重量部を含んでなるポリトリメチレンテレフタレート強化樹脂組成物。【特許請求の範囲】
【請求項１】
ポリトリメチレンテレフタレート樹脂（Ａ１）９９．９〜５０重量部、熱可塑性樹脂（Ａ２）０〜４９．９重量部、エポキシ樹脂（Ｂ）０．１〜２０重量部の合計１００重量部に対し、結晶性無機充填材（Ｃ）５〜３００重量部を含んでなるポリトリメチレンテレフタレート強化樹脂組成物。
【請求項２】
前記エポキシ樹脂が０．３〜１０重量部である請求項１記載のポリトリメチレンテレフタレート強化樹脂組成物。
【請求項３】
前記結晶性無機充填材にグラフトした樹脂が、前記結晶性無機充填材１００重量部当り０．０１〜５重量部である請求項１又は２記載のポリトリメチレンテレフタレート強化樹脂組成物。
【請求項４】
前記結晶性無機充填材にグラフトしていない樹脂中のエポキシ樹脂が、０．１〜２０重量％である請求項１〜３のいずれか一項に記載のポリトリメチレンテレフタレート強化樹脂組成物。
【請求項５】
前記熱可塑性樹脂（Ａ２）が２．５〜２９．７重量部である請求項１〜４のいずれか一項に記載のポリトリメチレンテレフタレート強化樹脂組成物。
【請求項６】
前記熱可塑性樹脂（Ａ２）がポリカーボネート樹脂である請求項１〜５のいずれか一項に記載のポリトリメチレンテレフタレート強化樹脂組成物。
【請求項７】
前記結晶性無機充填材が、ウォラストナイト、タルク、マイカ、カオリン、チタン酸カリウムウィスカー、炭酸カルシウムウィスカー、硫酸バリウムからなる群から選ばれる一種以上の無機充填材である請求項１〜６のいずれか一項に記載のポリトリメチレンテレフタレート強化樹脂組成物。
【請求項８】
前記結晶性無機充填材がウォラストナイトである請求項１〜７のいずれか一項に記載のポリトリメチレンテレフタレート強化樹脂組成物。
【請求項９】
ポリトリメチレンテレフタレート強化樹脂組成物がガラス繊維（Ｄ）を前記結晶性無機充填材（Ｃ）より少ない量で含む請求項１〜８のいずれか一項に記載のポリトリメチレンテレフタレート強化樹脂組成物。
【請求項１０】
前記結晶性無機充填材と前記ガラス繊維にグラフトした樹脂が、結晶性無機充填材とガラス繊維の合計１００重量部当り０．０１〜５重量部である、請求項１〜９のいずれか一項に記載のポリトリメチレンテレフタレート強化樹脂組成物。
【請求項１１】
前記ポリトリメチレンテレフタレート樹脂の極限粘度［η］が、０．６０以上である請求項１〜１０のいずれか一項に記載のポリトリメチレンテレフタレート強化樹脂組成物。
【請求項１２】
前記エポキシ樹脂（Ｂ）がノボラック型エポキシ樹脂である請求項１〜１１のいずれか一項に記載のポリトリメチレンテレフタレート強化樹脂組成物。
【請求項１３】
前記エポキシ樹脂（Ｂ）がエポキシ当量１５０〜２５０（／ｅｑ．）のノボラック型エポキシ樹脂である請求項１〜１２のいずれか一項に記載のポリトリメチレンテレフタレート強化樹脂組成物。
【請求項１４】
前記エポキシ樹脂（Ｂ）がビスフェノールＡ型エポキシ樹脂である請求項１〜１１のいずれか一項に記載のポリトリメチレンテレフタレート強化樹脂組成物。
【請求項１５】
前記エポキシ樹脂（Ｂ）がエポキシ当量６００〜３０００（／ｅｑ．）のビスフェノールＡ型エポキシ樹脂である請求項１〜１１及び１４のいずれか一項に記載のポリトリメチレンテレフタレート強化樹脂組成物。
【請求項１６】
前記ポリトリメチレンテレフタレート樹脂、（Ａ１）、熱可塑性樹脂、（Ａ２）、及びエポキシ樹脂（Ｂ）を溶融混練した後に結晶性無機充填材（Ｃ）を添加することにより製造される請求項１〜１５のいずれか一項に記載のポリトリメチレンテレフタレート強化樹脂組成物。
【請求項１７】
請求項１〜１６のいずれか一項に記載のポリトリメチレンテレフタレート強化樹脂組成物を含んでなる成形体。
【請求項１８】
請求項１７に記載の成形体を構成部材の少なくとも一部に含む、浴室用製品、洗面所用製品、トイレ用製品、又は流し台用製品である成形体。
【請求項１９】
請求項１７に記載の成形体が、洗面カウンター、キッチンカウンター、浴槽、洗面ボール、手洗ボール、トイレカウンター、又はキャビネット天板である請求項１８に記載の成形体。
【請求項２０】
成形体の表面硬度がバーコル硬度３０以上である、請求項１７〜１９のいずれか一項に記載の成形体。
【発明の詳細な説明】
【技術分野】
【０００１】  本発明は、外観に優れ、高剛性、高表面硬度のポリトリメチレンテレフタレート強化樹脂組成物、及びそれを含んでなる成形体に関する。詳しくは、得られる成形品が良外観であり、機械的強度、剛性、表面硬度、寸法安定性、耐加水分解性、耐薬品性に優れるポリトリメチレンテレフタレート強化樹脂組成物、及びそれを用いた洗面カウンター、キッチンカウンター、浴槽、洗面ボール、手洗ボール、トイレカウンターなどの浴室、洗面所、トイレ、台所で使用される製品に関する。
【背景技術】
【０００２】  浴室、洗面所、トイレ、台所の洗面ボール、手洗ボールやカウンターなどの水周り建築部材には、重くて脆い陶器に代わり、不飽和ポリエステルやアクリル系の熱硬化性樹脂にガラス繊維などを配合した繊維補強熱硬化性樹脂が多く使用されてきた。これらの熱硬化性樹脂製品は、プレス成形、注型成型などの成型方法によって製造されている。
しかし、熱硬化性樹脂製品は、硬化しているため、リサイクルの可能性はほとんどなく、その廃棄処理は現状では埋め立てが主な処理法となっている。しかも、その廃棄の際には成形品のボリュームをコンパクトにするのが困難で、廃棄処理法の点で大きな問題を生じている。
このため、熱硬化性樹脂製品に代わる熱可塑性樹脂製品が注目されつつある。必要な特性としては、成形品が良外観であり、機械的強度、剛性に優れることはもとより、表面硬度、寸法安定性、耐加水分解性、耐薬品性などの厳しい性能が要求される。【０００３】  熱可塑性樹脂の機械的強度、剛性等を改良する手法としては、ガラス繊維を配合する方法が知られており、ポリエステル強化樹脂においても耐熱性、機械的強度、剛性を更に向上させる目的で、様々な検討が行われている。
例えば、ポリブチレンテレフタレート、ポリブチレンテレフタレートとポリエチレンテレフタレートの混合物などのポリエステル樹脂と、エポキシ化合物、無機充填剤、触媒化合物とからなる組成物によって、ポリエステルの欠点である加水分解安定性、溶融粘度安定性を改良した無機充填剤含有線状ポリエステルの検討が行われている（特許文献１参照）。
また、ポリエチレンテレフタレート、ポリブチレンテレフタレートなどのポリエステル樹脂と、特定の数平均分子量の線状高分子量クレゾールノボラックをクレシジルエーテル化したエポキシ樹脂、繊維強化材とを配合した組成物により、耐熱性、機械的特性、耐加水分解性を改良する検討が行われている（特許文献２参照）。
また、芳香族ポリエステル、特にポリエチレンテレフタレート、ポリエチレンテレフタレートとポリカーボネートからなる熱可塑性樹脂と、エポキシ基含有化合物により特定の方法で表面処理された繊維強化材とからなる樹脂組成物が検討されている（特許文献３参照）。【０００４】  しかしながら、ポリブチレンテレフタレート樹脂に無機充填材を配合した樹脂組成物は、成形品外観が不良であるばかりか、射出成形により成形した場合に、成形品のそり変形が大きく、寸法安定性が低いという問題がある。また、ポリエチレンテレフタレート強化樹脂組成物は１００℃以下の金型温度での通常の射出成形が困難であり、良い外観の成形品を得ることはできないのが現状である。
強化ポリエステルの中でも、強化ポリトリメチレンテレフタレート樹脂組成物は、機械的特性、耐候性、耐熱老化性、製品外観において特に優れ、また高濃度に充填材を添加できるという特性を持ち、成形品外観を損なうことなく、機械的特性の改良されたポリトリメチレンテレフタレート強化樹脂組成物の検討が行われてきた。（特許文献４及び５参照）。
しかし、非結晶性無機充填材であるガラス繊維による強化樹脂組成物の場合、特に高剛性を目的として高濃度に充填材を配合した場合、ガラス繊維の表面への浮き出しや、繊維に沿った凹凸によって表面硬度や表面外観が損なわれるなどの問題が生じ、上記の陶器代替の浴室、洗面所、トイレ、台所の洗面器、手洗器やカウンターなどの水周り建築部材用途に必要とされるより高いレベルの外観と、表面硬度、寸法安定性、耐加水分解性、耐薬品性を達成するには至らず、更なる改良が必要とされている。【０００５】
【特許文献１】特開平０５−２０９１１７号公報
【特許文献２】特開平０６−２１２０６５号公報
【特許文献３】特開２００２−１２９０２７号公報
【特許文献４】特開昭４７−３４４４号公報
【特許文献５】ＷＯ２００２／０９０４３５号公報
【発明の開示】
【発明が解決しようとする課題】
【０００６】  本発明の目的は、洗面カウンター、キッチンカウンター、浴槽、洗面ボール、手洗ボール、トイレカウンターなどの浴室、洗面所、トイレ、台所で使用される製品に使用することができる、外観が極めて良好であり、機械的強度、剛性、表面硬度、寸法安定性、耐加水分解性、耐薬品性に優れるポリトリメチレンテレフタレート強化樹脂組成物、及びそれを用いた成形品を提供することにある。【０００７】［発明を解決するための手段］
本発明者は、前記課題を解決するため、ポリトリメチレンテレフタレート樹脂（Ａ１）、熱可塑性樹脂（Ａ２）、エポキシ樹脂（Ｂ）、及び結晶性無機充填材（Ｃ）を含んでポリトリメチレンテレフタレート強化樹脂組成物によって、機械的強度、剛性、表面硬度、寸法安定性、耐加水分解性、耐薬品性等の要求を達成することを見出し、本発明に至った。
すなわち本発明は、
（１）ポリトリメチレンテレフタレート樹脂（Ａ１）９９．９〜５０重量部、熱可塑性樹脂（Ａ２）０〜４９．９重量部、エポキシ樹脂（Ｂ）０．１〜２０重量部の合計１００重量部に対し、結晶性無機充填材（Ｃ）５〜３００重量部を含んでなるポリトリメチレンテレフタレート強化樹脂組成物。
（２）前記エポキシ樹脂が０．３〜１０重量部である上記（１）記載のポリトリメチレンテレフタレート強化樹脂組成物。
（３）前記結晶性無機充填材にグラフトした樹脂が、前記結晶性無機充填材１００重量部当り０．０１〜５重量部である上記（１）又は（２）記載のポリトリメチレンテレフタレート強化樹脂組成物。
（４）前記結晶性無機充填材にグラフトしていない樹脂中のエポキシ樹脂が、０．１〜２０重量％である上記（１）〜（３）のいずれか一項に記載のポリトリメチレンテレフタレート強化樹脂組成物。
（５）前記熱可塑性樹脂（Ａ２）が２．５〜２９．７重量部である上記（１）〜（４）のいずれか一項に記載のポリトリメチレンテレフタレート強化樹脂組成物。
（６）前記熱可塑性樹脂（Ａ２）がポリカーボネート樹脂である上記（１）〜（５）のいずれか一項に記載のポリトリメチレンテレフタレート強化樹脂組成物。
（７）前記結晶性無機充填材が、ウォラストナイト、タルク、マイカ、カオリン、チタン酸カリウムウィスカー、炭酸カルシウムウィスカー、硫酸バリウムからなる群から選ばれる一種以上の無機充填材である上記（１）〜（６）のいずれか一項に記載のポリトリメチレンテレフタレート強化樹脂組成物。
（８）前記結晶性無機充填材がウォラストナイトである上記（１）〜（７）のいずれか一項に記載のポリトリメチレンテレフタレート強化樹脂組成物。
（９）ポリトリメチレンテレフタレート強化樹脂組成物がガラス繊維（Ｄ）を前記結晶性無機充填材（Ｃ）より少ない量で含む上記（１）〜（８）のいずれか一項に記載のポリトリメチレンテレフタレート強化樹脂組成物。
（１０）前記結晶性無機充填材と前記ガラス繊維にグラフトした樹脂が、結晶性無機充填材とガラス繊維の合計１００重量部当り０．０１〜５重量部である、上記（１）〜（９）のいずれか一項に記載のポリトリメチレンテレフタレート強化樹脂組成物。
（１１）前記ポリトリメチレンテレフタレート樹脂の極限粘度［η］が、０．６０以上である上記（１）〜（１０）のいずれか一項に記載のポリトリメチレンテレフタレート強化樹脂組成物。
（１２）前記エポキシ樹脂（Ｂ）がノボラック型エポキシ樹脂である上記（１）〜（１１）のいずれか一項に記載のポリトリメチレンテレフタレート強化樹脂組成物。
（１３）前記エポキシ樹脂（Ｂ）がエポキシ当量１５０〜２５０（／ｅｑ．）のノボラック型エポキシ樹脂である上記（１）〜（１２）のいずれか一項に記載のポリトリメチレンテレフタレート強化樹脂組成物。
（１４）前記エポキシ樹脂（Ｂ）がビスフェノールＡ型エポキシ樹脂である上記（１）〜（１１）のいずれか一項に記載のポリトリメチレンテレフタレート強化樹脂組成物。
（１５）前記エポキシ樹脂（Ｂ）がエポキシ当量６００〜３０００（／ｅｑ．）のビスフェノールＡ型エポキシ樹脂である上記（１）〜（１１）及び（１４）のいずれか一項に記載のポリトリメチレンテレフタレート強化樹脂組成物。
（１６）前記ポリトリメチレンテレフタレート樹脂、（Ａ１）、熱可塑性樹脂、（Ａ２）、及びエポキシ樹脂（Ｂ）を溶融混練した後に結晶性無機充填材（Ｃ）を添加することにより製造される上記（１）〜（１５）のいずれか一項に記載のポリトリメチレンテレフタレート強化樹脂組成物。
（１７）上記（１）〜（１６）のいずれか一項に記載のポリトリメチレンテレフタレート強化樹脂組成物を含んでなる成形体。
（１８）上記（１７）に記載の成形体を構成部材の少なくとも一部に含む、浴室用製品、洗面所用製品、トイレ用製品、又は流し台用製品である成形体。
（１９）上記（１７）に記載の成形体が、洗面カウンター、キッチンカウンター、浴槽、洗面ボール、手洗ボール、トイレカウンター、又はキャビネット天板である上記（１８）に記載の成形体。
（２０）成形体の表面硬度がバーコル硬度３０以上である、上記（１７）〜（１９）のいずれか一項に記載の成形体。
【発明を実施するための最良の形態】
【０００８】  本発明について、以下具体的に説明する。
本発明におけるポリトリメチレンテレフタレート樹脂（Ａ１）（以下、ＰＴＴと略称することがある。）とは、酸成分としてテレフタル酸を用い、グリコール成分としてトリメチレングリコールを用いたポリエステルポリマーを示している。
ここで、トリメチレングリコールとしては、１，３−プロパンジオール、１，２−プロパンジオール、１，１−プロパンジオール、２，２−プロパンジオール、又はこれらの混合物の中から選ばれるが、安定性の観点から１，３−プロパンジオールが特に好ましい。【０００９】  このほかに、本発明の目的を損なわない範囲で、酸成分として、テレフタル酸以外の芳香族ジカルボン酸、例えばフタル酸、イソフタル酸、２，６−ナフタレンジカルボン酸、ジフェニルジカルボン酸、ジフェニルエーテルジカルボン酸、ジフェノキシエタンジカルボン酸、ジフェニルメタンジカルボン酸、ジフェニルケトンジカルボン酸、ジフェニルスルフォンジカルボン酸等；コハク酸、アジピン酸、セバシン酸等の脂肪族ジカルボン酸；シクロヘキサンジカルボン酸等の脂環族ジカルボン酸；ε−オキシカプロン酸、ヒドロキシ安息香酸、ヒドロキシエトキシ安息香酸等のオキシジカルボン酸を用い、グリコール成分として、エチレングリコール、テトラメチレングリコール、ペンタメチレングリコール、ヘキサメチレングリコール、オクタメチレングリコール、ネオペンチルグリコール、シクロヘキサンジメタノール、キシリレングリコール、ジエチレングリコール、ポリオキシアルキレングリコール、ヒドロキノン等を、一部用いて共重合を行うことができる。
共重合する場合の共重合成分の量は、本発明の目的を損なわない範囲であれば特に制限はないが、通常、全酸成分の２０モル％以下、あるいは全グリコール成分の２０モル％以下であることが好ましい。【００１０】  また、上述のポリエステル成分に分岐成分、例えばトリカルバリル酸、トリメシン酸、トリメリット酸等の、三官能若しくは四官能のエステル形成能を持つ酸、又はグリセリン、トリメチロールプロパン、ペンタエリトリット等の三官能若しくは四官能のエステル形成能を持つアルコールを共重合してもよい。その場合、これらの分岐成分の量は全酸成分、又は全グリコール成分の１．０モル％以下、好ましくは、０．５モル％以下、更に好ましくは、０．３モル％以下である。更に、ＰＴＴはこれら共重合成分を２種類以上組み合わせて使用しても構わない。【００１１】  本発明に用いられるＰＴＴの製造方法は、特に限定されるものではないが、例えば、特開昭５１−１４０９９２号公報、特開平５−２６２８６２号公報、特開平８−３１１１７７号公報等に記載されている方法に従って得ることができる。
例えば、テレフタル酸又はそのエステル形成性誘導体（例えばジメチルエステル、モノメチルエステル等の低級アルキルエステル）とトリメチレングリコール又はそのエステル形成性誘導体とを、触媒の存在下、好適な温度・時間で加熱反応させ、更に得られるテレフタル酸のグリコールエステルを触媒の存在下、好適な温度・時間で所望の重合度まで重縮合反応させる方法が挙げられる。
重合方法についても、特に限定されず、溶融重合、界面重合、溶液重合、塊状重合、固相重合、及びこれらを組み合わせた方法を利用することができる。【００１２】  本発明のポリトリメチレンテレフタレート強化樹脂組成物は、その極限粘度［η］が０．６０以上であることが機械特性、特に靭性面から好ましく、［η］が０．６８以上であることがより好ましく、更に成形性、特にバリ特性から［η］が０．７５以上であることが最も好ましい。
極限粘度［η］については、オストワルド粘度計を用い、３５℃において、樹脂組成物をｏ−クロロフェノール中に溶質（ＰＴＴ成分）濃度が１．００ｇ／ｄｌになるように溶解させ、不溶分（無機充填材等）が沈殿した後、その上澄み液を用いて比粘度ηｓｐを測定し、下記式により求めることができる。
［η］＝０．７１３×ηｓｐ／Ｃ＋０．１０８６
Ｃ＝１．００ｇ／ｄｌ
本発明のポリトリメチレンテレフタレートには、必要に応じて、各種の添化剤、例えば、熱安定剤、消泡剤、整色剤、難燃剤、酸化防止剤、紫外線吸収剤、赤外線吸収剤、結晶核剤、蛍光増白剤、艶消し剤等を共重合又は混合してもよい。【００１３】  次に、本発明に用いることのできる熱可塑性樹脂（Ａ２）について説明する。熱可塑性樹脂とは加熱すると流動性を示し、これを利用して成形加工できる合成樹脂のことである。
熱可塑性樹脂の具体例としては、例えば、ポリカーボネート樹脂、ポリトリメチレンテレフタレート以外のポリエステル樹脂、ポリアミド樹脂、ポリフェニレンスルフィド樹脂、ポリオキシメチレン樹脂、ポリフェニレンエーテル樹脂、エチレン／プロピレン／非共役ジエン樹脂、エチレン／アクリル酸エチル樹脂、エチレン／メタクリル酸グリシジル樹脂、エチレン／酢酸ビニル／メタクリル酸グリシジル樹脂、エチレン／酢酸ビニル／メタクリル酸グリシジル樹脂、エチレン／プロピレン−無水マレイン酸樹脂、スチレン系樹脂又はこれら熱可塑性樹脂の２種以上の混合物が挙げられる。【００１４】  中でも、ポリカーボネート樹脂、ポリトリメチレンテレフタレート以外のポリエステル樹脂が好ましく、特に機械的特性の観点からポリカーボネート樹脂が最も好ましい。
ポリカーボネート樹脂は、二価フェノールとカーボネート前駆体から溶融法又は溶液法によって製造される。即ち、ポリカーボネート樹脂は塩化メチレン等の溶剤中で公知の酸受容体、分子量調整剤の存在下、二価フェノールとホスゲンのようなカーボネート前駆体との反応、又は二価フェノールとジフェニルカーボネートのようなカーボネート前駆体とのエステル交換反応等によって製造することができる。ここで好ましい二価フェノールとしてはビスフェノール類が挙げられ、特に２，２−ビス（４−ヒドロキシフェニル）プロパン、即ちビスフェノールＡが好ましい。また、フェノールＡの一部又は全部を二価フェノールで置換したものであってもよい。
ビスフェノールＡ以外の二価フェノールとしては、例えばヒドロキノン、４，４−ジヒドロキシジフェニル、ビス（４−ヒドロキシフェニル）アルカン、ビス（４−ヒドロキシフェニル）シクロアルカン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）エーテルのような化合物を挙げることができる。これらの二価フェノールは、二価フェノールのホモポリマー又は二種以上のコポリマーであってもよい。【００１５】  また、カーボネート前駆体としては、カルボニルハライド、カルボニルエステル等が挙げられるが、ホスゲン、ジフェニルカーボネート、及びこれらの混合物が好ましく用いられる。また、本発明に用いられるポリカーボネート樹脂の重量平均分子量（ＭＷ）は、５０００から２０００００の範囲が好ましく、より好ましくは１５０００〜４００００である。
ポリエステル樹脂としては、ポリトリメチレンテレフタレート以外のポリエステル樹脂であれば特に制限はなく、公知のポリエステル樹脂又はそれらの２種以上の混合物を用いることができる。
ポリアミド樹脂としては特に制限はなく公知のポリアミド樹脂又はそれらの２種以上の混合物を用いることができる。特に好適なポリアミド樹脂としては、ポリカプロラクタム（ナイロン６）、ポリヘキサメチレンアジパミド（ナイロン６６）、ポリヘキサメチレンドデカミド（ナイロン６１２）、ポリヘキサメチレンイソフタルアミド（ナイロン６Ｉ）又はこれらのうち少なくとも２種の異なったポリアミドを含むポリアミド共重合体である。
スチレン系樹脂としては、ポリスチレン樹脂、ゴム変性ポリスチレン樹脂、ＡＳ樹脂、ＡＢＳ樹脂又はそれらの混合物などが挙げられる。【００１６】  本発明のエポキシ樹脂（Ｂ）とは、分子中にエポキシ基（オキシラン環）を２個以上持つ熱硬化性の化合物を示す。具体的には、ビルフェノールＡとエピクロルヒドリンとの縮合反応により製造されるいわゆるビスフェノールＡ型エポキシ樹脂、ビスフェノールＳ型エポキシ樹脂、ビスフェノールＦ型エポキシ樹脂、レゾルシン型エポキシ樹脂、フェノールノボラックや線状高分子量クレゾールノボラックをグリシジル化した多官能エポキシであるノボラック型エポキシ樹脂、脂肪族エポキシ樹脂、脂環型エポキシ樹脂、ポリグリシジルアミン型エポキシなどが挙げられる。
本発明で用いられるエポキシ樹脂としては、耐薬品と樹脂への分散の観点からエポキシ当量１５０〜２８０（／ｅｑ．）のノボラック型エポキシ樹脂、又はエポキシ当量６００〜３０００（／ｅｑ．）のビスフェノールＡ型エポキシ樹脂が好ましく用いられる。より好ましくはエポキシ当量１８０〜２５０（／ｅｑ．）で分子量１０００〜６０００のノボラック型エポキシ樹脂、又はエポキシ当量６００〜３０００（／ｅｑ．）で分子量１２００〜６０００のビスフェノールＡ型エポキシ樹脂である。【００１７】  ポリトリメチレンテレフタレート（Ａ１）と熱可組性樹脂（Ａ２）の配合量は、外観と表面硬度の観点からポリトリメチレンテレフタレート樹脂（Ａ１）９９．９〜５０重量部、熱可塑性樹脂（Ａ２）０〜４９．９重量部であり、熱可塑性樹脂（Ａ２）の配合量はポリトリメチレンテレフタレート樹脂（Ａ１）の配合量を超えない。より好ましくはポリトリメチレンテレフタレート（Ａ１）９７．２〜７０重量部、熱可塑性樹脂（Ａ２）２．５〜２９．７重量部である。
エポキシ樹脂（Ｂ）の配合量は、機械的特性、表面硬度、耐薬品性と流動性低下防止の観点から、０．１〜２０重量％であり、より好ましくは０．３〜１０重量％である。【００１８】  次に本発明の結晶性無機充填材（Ｃ）について説明する。
本発明における結晶性無機充填材とは、非結晶性の充填材、例えばガラス繊維、ガラスフレーク、ガラスビーズを除く、結晶性の無機充填剤であり、Ｘ線回折により結晶の回折パターンを確認できる無機充填材をいう。目的に応じて繊維状、粉粒状、及び板状の無機充填材からなる群から選ばれる一種以上の無機充填材を用いることができる。結晶性無機充填材を用いることにより非晶性無機充填材では達成できなかった高度な表面外観と剛性、表面硬度の成形品を得ることができる。
繊維状無機充填材としては、カーボン繊維、シリカ繊維、シリカ・アルミナ繊維、ジルコニア繊維、窒化硼素繊維、窒化硅素繊維、硼素繊維、チタン酸カリウムウィスカー、炭酸カルシウムウィスカー、ウォラストナイト、更にステンレス、アルミニウム、チタン、銅、真鍮等の金属の繊維状物等の無機質繊維状物質が挙げられる。
繊維状無機充填材の平均繊維長（Ｌ）、平均繊維径（Ｄ）、アスペクト比（Ｌ／Ｄ）については特に限定されないが、機械的特性の点から、平均繊維長が５０μｍ以上、平均繊維径は５μｍ以上、アスペクト比は１０以上であることが好ましい。また炭素繊維は、平均繊維長が１００〜７５０μｍ、数平均繊維径が３〜３０μｍ、アスペクト比が１０〜１００であるものが好ましく用いられる。更に、ウォラストナイトは、平均繊維径が３〜３０μｍ、平均繊維長が１０〜５００μｍ、アスペクト比が３〜１００のものが好ましく用いられる。【００１９】  粉粒状無機充填材としてはカーボンブラック、シリカ、石英粉末、硅酸カルシウム、硅酸アルミニウム、カオリン、クレー、硅藻土等の硅酸塩、酸化鉄、酸化チタン、酸化亜鉛、アルミナ等の金属の酸化物、炭酸カルシウム、炭酸マグネシウム等の金属の炭酸塩、硫酸カルシウム、硫酸バリウム等の金属の硫酸塩、その他、炭化硅素、窒化硅素、窒化硼素、各種金属粉末が挙げられる。
また、板状無機充填材としてはタルク、マイカ、各種の金属箔等が挙げられる。なお、タルク、マイカ、カオリン、炭酸カルシウム、チタン酸カリウムは平均粒径が０．１〜１００μｍのものが好ましく用いられる。
本発明の無機充填材としては、外観、機械的強度の点から、ウォラストナイト、タルク、マイカ、カオリン、炭酸カルシウム，炭素繊維（ＣＦ）、チタン酸カリウムウィスカー、炭酸カルシウムウィスカー、及び硫酸バリウムからなる群から選ばれる一種以上の結晶性無機充填材が好ましい。最も好ましくはウォラストナイトである。
結晶性無機充填材（Ｃ）の配合量は機械的強度、剛性、表面硬度の改良効果と、成形品表面の光沢低下など外観への影響の観点から、ポリトリメチレンテレフタレート樹脂（Ａ１）、熱可塑性樹脂（Ａ２）、エポキシ樹脂（Ｂ）の合計１００重量部に対して、結晶性無機充填材（Ｃ）５〜３００重量部、より好ましくは２５〜２５０重量部である。【００２０】  また、本発明においては、機械的強度の面から結晶性無機充填材（Ｃ）に併用して、ガラス繊維（Ｄ）を用いることができる。
ガラス繊維（Ｄ）は結晶性無機充填材（Ｃ）の配合量を超えない範囲で用いることで、ガラス繊維単独で用いた場合の外観不良を補い、優れた表面外観を得ると共に機械的強度を改良することができる。好ましい配合量は、ポリトリメチレンテレフタレート樹脂（Ａ１）、熱可塑性樹脂（Ａ２）、及びエポキシ樹脂（Ｂ）の合計１００重量部に対して、結晶性無機充填材（Ｃ）３〜２００重量部、ガラス繊維（Ｄ）２〜１００重量部である。【００２１】  本発明においては、ポリトリメチレンテレフタレート樹脂組成物中の無機充填材表面にグラフトした樹脂を特定の割合で存在させることが好ましい。
ここで、無機充填材表面にグラフトした樹脂とは、強化ポリトリメチレンテレフタレート樹脂組成物を、ポリエステル樹脂の溶媒に浸し、ポリトリメチレンテレフタレートを溶出させ無機充填材を析出させた時、溶媒中に溶出せず無機充填材表面に残るポリトリメチレンテレフタレートを主成分とする有機物層のことをいう。【００２２】  具体的には、まず、強化ポリトリメチレンテレフタレート樹脂組成物中の無機充填材と無機充填材にグラフトしていない樹脂とを分離するために、ポリトリメチレンテレフタレート樹脂組成物をＨＦＩＰ（ヘキサフルオロイソプロパノール）溶媒と混合する。次に、ポリトリメチレンテレフタレートを主体とする樹脂が溶解したＨＦＩＰ溶液部分を除去し、残った無機充填材部分を、ポリトリメチレンテレフタレートが溶出しなくなるまで数回ＨＦＩＰ溶媒で洗浄した後、ＨＦＩＰを除去するためにエタノールで数回洗浄し、エタノールを乾燥により除去する。この様にして、樹脂組成物中から有機物層がグラフトした無機充填材を取り出す。この無機充填材にグラフトした有機物層を、「無機充填材にグラフトした樹脂」という。【００２３】  また、無機充填材表面にグラフトした樹脂の量は、上記の様にして得られた樹脂がグラフトした無機充填材を用い、ＪＩＳ  Ｒ３４２０（強熱減量、Ｉｇ．Ｌｏｓｓ）に従って、次式から求めることができる。
グラフトした樹脂の量（重量部）＝［（Ｗ０−Ｗ１）／Ｗ１］×１００
Ｗ０：焼成前の樹脂がグラフトした無機充填材の重量
Ｗ１：焼成後の無機充填材の重量
（結晶性充填材と併用してガラス繊維を用いた場合、両者を合わせた無機充填剤の表面にグラフトした樹脂の量として求めることができる。）
この無機充填材表面にグラフトした樹脂の量（結晶性樹脂と併用してガラス繊維を用いた場合、両者を合わせた無機充填剤の表面にグラフトした樹脂の量）は、無機充填材１００重量部あたり０．０１〜５重量部、好ましくは０．０２〜３重量部、最も好ましくは０．０５〜２重量部である。０．０１重量部未満では得られる組成物の機械的強度が充分とはいえない。また、５重量部を超えると、溶融流動性が低下し射出成形時の圧力が高くなる。【００２４】  本発明において、ポリトリメチレンテレフタレート樹脂組成物中の無機充填材表面にグラフトした樹脂を特定の割合で存在させるために、結晶性無機充填材（Ｃ）及び併用することができるガラス繊維（Ｄ）は、表面処理を施したものが好ましく用いられる。
無機充填材の表面処理としては特に制限はなく、カップリング剤やフィルム形成剤を用いて行えばよい。
カップリング剤としては、シラン系カップリング剤、チタン系カップリング剤を挙げることができる。特にγ−アミノプロピルトリメトキシシラン、Ｎ−β−（アミノエチル）−γ−アミノプロピルトリメトキシシラン、γ−グリシドキシプロピルトリメトキシシラン、β−（１，１−エポキシシクロヘキシル）エチルトリメトキシシラン等のアミノシラン及びエポキシシランが経済性に優れ、取り扱い易いため、好ましく用いられる。
またフィルム形成剤としては、ウレタン系ポリマー、アクリル酸系ポリマー、無水マレイン酸と、エチレン、スチレン、α−メチルスチレン、ブタジエン、イソプレン、クロロプレン、２，３ジクロロブタジエン、１，３−ペンタジエン、シクロオクタジエン等の不飽和単量体とのコポリマー、エポキシ系ポリマー、ポリエステル系ポリマー、ポリエーテル系ポリマー等の重合体を挙げることができる。中でも、経済性と機械的強度が優れるという観点から、エポキシ系ポリマー、ウレタン系ポリマー、アクリル酸系ポリマー、ブタジエン無水マレイン酸コポリマー、エチレン無水マレイン酸コポリマー、スチレン無水マレイン酸コポリマー、及びこれらの混合物が特に好ましく用いられる。【００２５】  このようなカップリング剤及びフィルム形成剤を用いて、無機充填材の表面処理を行うには、公知の方法によればよい。例えば、上記カップリング剤及び／又はフィルム形成剤及び有機溶媒からなる溶液又は懸濁液をいわゆるサイジング剤として表面に塗布するサイジング処理、ヘンシェルミキサー、スーパーミキサー、レーディミキサー、Ｖ型ブレンダー等を用いてカップリング剤及び／又はフィルム形成剤を塗布する乾式混合、スプレーによりカップリング剤及び／又はフィルム形成剤を塗布するスプレー法、更には、インテグラルブレンド法、ドライコンセントレート法を挙げることができる。また、これらの方法を組み合わせた方法、例えばカップリング剤とフィルム形成剤の一部をサイジング処理により塗布した後、残りのフィルム形成剤をスプレーする方法等も挙げることができる。この中でも、経済性に優れるという観点から、サイジング処理、乾式混合、スプレー法及びこれらを組合せた方法が好ましく用いられる。【００２６】  また、本発明においては、樹脂組成物から無機充填材及び無機充填材にグラフトした樹脂を除いた、無機充填材にグラフトしていない樹脂中のエポキシ樹脂の量が特定の量であることが好ましい。無機充填材にグラフトしていない樹脂は前出の樹脂がグラフトした無機充填材の分離作業において、ポリトリメチレンテレフタレートを主体とする樹脂が溶解したＨＦＩＰ溶液部分として、分離することができる。
この有機物を、例えば核磁気共鳴（ＮＭＲ）を用いて定量分析することにより、無機充填材にグラフトしていない樹脂中のエポキシ樹脂の量を求めることができる。
無機充填材にグラフトしていない樹脂中の好ましいエポキシ樹脂の量は０．１〜２０重量％、より好ましくは０．３〜１０重量％である。無機充填材にグラフトしていない樹脂中に、０．１重量％以上のエポキシ樹脂が存在することで、機械的強度、剛性、表面硬度を高めると共に、耐薬品性、耐加水分解性をめざましく改善させるとともに、無機充填材の配合によって引き起こされる樹脂組成物の分子量低下を防ぐことができる。２０重量％を超えると、溶融流動性が低下し射出成形時の圧力が高くなる。
本発明の強化ポリトリメチレンテレフタレート樹脂組成物は、ポリトリメチレンテレフタレート、熱可塑性樹脂、結晶性無機充填材、及び必要に応じて加えられるガラス繊維や、その他の添加剤等を、適切にデザインされたスクリューを有する押出し機を用いて溶融混練して得ることができる。特に、ポリトリメチレンテレフタレート樹脂（Ａ１）、熱可塑性樹（Ａ２）、エポキシ樹脂（Ｂ）を溶融混錬した後に結晶性無機充填材（Ｃ）を添加する製造方法が、樹脂にエポキシ樹脂を効果的に分散させ、無機充填材表面のグラフトした樹脂量を制御し、無機充填材の添加により起こる樹脂組成物の分子量低下を抑制する点で好ましい。【００２７】  本発明のポリトリメチレンテレフタレート強化樹脂組成物には、上記のポリトリメチレンテレフタレート樹脂、熱可塑性樹脂、エポキシ樹脂、結晶性無機充填材、ガラス繊維に加え、各種用途及び目的に応じて、その他の成分を適宜配合することができる。
例えば、本発明の組成物に、結晶核剤を更に配合することができる。結晶核剤としては有機物、無機物のいずれも使用することができる。
また、本発明の樹脂組成物に、成形性改良剤を更に配合することができる。成形性改良剤としては、リン酸エステル類、亜リン酸エステル類、高級脂肪酸類、高級脂肪酸金属塩類、高級脂肪酸エステル類、高級脂肪酸アミド化合物類、ポリアルキレングリコール又はその末端変性物類、低分子量ポリエチレン又は酸化低分子量ポリエチレン類、置換ベンジリデンソルビトール類、ポリシロキサン類、カプロラクトン類が挙げられるが、特に好ましいのは、高級脂肪酸類、高級脂肪酸金属塩類、高級脂肪酸エステル類である。
また、本発明の樹脂組成物には、本発明の目的を損なわない範囲で、通常使用される難燃剤、紫外線吸収剤、耐熱安定剤、酸化防止剤、可塑剤、着色剤、整色剤、帯電防止剤、蛍光増白剤、つや消し剤、衝撃強度改良剤等の添加剤を配合することもできる。【００２８】  本発明のポリトリメチレンテレフタレート強化樹脂組成物は、外観が極めて良好であり、機械的強度、剛性、表面硬度、寸法安定性、耐加水分解性、耐薬品性に優れるため、洗面カウンター、キッチンカウンター、浴槽、洗面ボール（洗面器）、手洗ボール（手洗器）、各種流し、トイレカウンター、キャビネット天板など浴室、洗面所、トイレ、台所で使用される製品の構成部材の少なくとも一部に使用することができる。特に、成形体の表面硬度が、バーコル硬度３０、鉛筆硬度２Ｈ以上、より好ましくはバーコル硬度４０以上、鉛筆高度３Ｈ以上の本発明組成物からなる成形体はこの用途に最適に用いることができる。
【実施例】
【００２９】  本発明を実施例に基づいて説明する。実施例及び比較例で用いた樹脂を以下に記す。
（Ａ）樹脂
ＰＴＴ樹脂：ポリトリメチレンテレフタレート樹脂［η］＝１．０
ＰＢＴ樹脂：ポリブチレンテレフタレート樹脂  ポリプラスチックス（株）製ジュラネックス２００２
ＰＣ樹脂：ポリカーボネート樹脂：三菱エンジニアリングプラスチック（株）製  ユーピロンＳ２０００
（Ｂ）エポキシ樹脂
エポキシ樹脂−１：旭化成エポキシ（株）製、ビスフェノールＡ型エポキシ樹脂  ＡＥＲ  ＥＣＮ６０９７、エポキシ当量約２０００（／ｅｑ．）
エポキシ樹脂−２：旭化成エポキシ（株）製、オルソクレゾールノボラック型エポキシ樹脂  ＡＥＲ  ＥＣＮ１２９９、エポキシ当量約２３０（／ｅｑ．）
（Ｃ）結晶性無機充填材
ＭＦ−１：ウォラストナイト  ＮＩＣＯ社製  ＮＹＧＬＯＳＳ８  エポキシシラン処理
ＭＦ−２：ウォラストナイト  ＮＩＣＯ社製  ＮＹＧＬＯＳＳ８  アミノシラン処理
ＭＦ−３：マイカ  レプコ社製  Ｍ−４００
ＭＦ−４：硫酸バリウム  堺化学工業社製  ＢＭＨ−６０
（Ｄ）ガラス繊維
日本電気硝子社製  ０３Ｔ−１８７／ＰＬ
評価方法は以下の通り。
（１）曲げ弾性率（ＧＰａ）
ＡＳＴＭ  Ｄ７９０に準じて測定した。
（２）外観
堀場製ハンディ光沢計ＩＧ３２０を用いて、ＪＩＳ−Ｋ７１５０に準じてダンベル試験片のＧｓ２０°を測定した。
（３）表面硬度
ＪＩＳ  Ｋ７０６０に準じ成形品表面のバーコル硬度を測定した。
（４）耐薬品性
成形品を排水パイプ洗浄剤原液に室温にて２週間浸漬し、取り出し後水で洗浄し乾燥して形品の重量変化を測定した。
使用洗浄剤：ジョンソン株式会社（製）パイプユニッシュプラス（水酸化ナトリウム３％、次亜塩素酸塩、界面活性剤アルキルアミンオキシド）【００３０】 実施例１
ＰＴＴ樹脂、エポキシ樹脂を表１に示す配合比で混合し、二軸押出機（東芝機械（株）製：ＴＥＭ５８）を用いて溶融混練し、サイドフィーダーから結晶性無機充填材を表１に示す配合比で添加した。押出条件はスクリュー回転数１５０ｒｐｍ、シリンダー温度２６０℃、押出速度１５０ｋｇ／ｈｒ、減圧度０．０４ＭＰａ、先端ノズル付近の樹脂温度は２８０℃であった。先端ノズルからストランド状に排出された組成物は、水冷後カッティングしペレットとした。該ペレットを除湿型乾燥機で１２０℃にて５時間乾燥した後、日精樹脂（株）製ＰＳ４０Ｅ射出成形機を用いて、シリンダー温度２６０℃、金型温度９５℃に設定し、射出成形を行い試験片を作成した。この試験片を用いて評価を行った。結果を表１に示す。
・無機充填材表面にグラフトした樹脂量の測定
樹脂組成物５ｇをＨＦＩＰ（ヘキサフルオロイソプロパノール）溶媒１００ｍｌに加えて、ポリトリメチレンテレフタレートを溶解させ、遠心分離（２５０００ｒｐｍ、３０ｍｉｎ）により溶液を分離した。遠沈管にＨＦＩＰ２５ｍｌを加え、３０ｍｉｎ超音波洗浄を行い、遠心分離により溶液を分離した。この操作を５回繰り返した後、８０℃、１０時間乾燥させ、得られた無機充填材を白金ルツボにとり、秤量後６５０℃、１時間焼成し、焼成後の無機充填材を秤量した。焼成前の無機充填材の重量をＷ０、焼成後の無機充填材の重量をＷ１とし、下記式から無機充填材表面にグラフトした樹脂の量を、無機充填材１００重量部あたりのグラフト樹脂量（重量部）として求めた。
無機充填材１００重量部あたりのグラフト樹脂量（重量部）
＝［（Ｗ０−Ｗ１）／Ｗ１］×１００
グラフト脂量は１．８５重量％であった。【００３１】 実施例２及び比較例１〜４
実施例１と同様に、試験片を作成し、この試験片を用いて評価を行った。また、比較例３及び４は無機充填材としてガラス繊維を用いたが、実施例１と同じ充填量では充填材の分離が見られたため、充填量を下げ１００重量部とした。結果を表１に示す。
【表１】
2005040278.tif 000002
【００３２】 実施例３
実施例１と同様に、ＰＴＴ樹脂、エポキシ樹脂を表２に示す配合比で混合し、二軸押出機（東芝機械（株）製：ＴＥＭ５８）を用いて溶融混練し、サイドフィーダーから結晶性無機充填材、ガラス繊維を表２に示す配合比で添加した。押出条件はスクリュー回転数１５０ｒｐｍ、シリンダー温度２６０℃、押出速度１５０ｋｇ／ｈｒ、減圧度０．０４ＭＰａ、先端ノズル付近の樹脂温度は２８２℃であった。先端ノズルからストランド状に排出された組成物は、水冷後カッティングしペレットとした。該ペレットを除湿型乾燥機で１２０℃にて５時間乾燥した後、日精樹脂（株）製ＰＳ４０Ｅ射出成形機を用いて、シリンダー温度２６０℃、金型温度９５℃に設定し、射出成形を行い試験片を作成した。この試験片を用いて評価を行った。結果を表２に示す。
また、実施例１と同様に無機充填材及びガラス繊維表面にグラフトした樹脂量を測定した。グラフト樹脂量は１．６１重量％であった。【００３３】 実施例４〜７及び比較例５〜９
実施例３と同様に、試験片を作成し、この試験片を用いて評価を行った、結果を表２に示す。なお、比較例５は充填剤が樹脂より分離し、組成物を製造することができなかった。
【表２】
2005040278.tif 000003
【００３４】 実施例８
実施例４で作成したペットを除湿型乾燥機で１２０℃にて５時間乾燥した後、（株）日本製鋼所製Ｊ６５０ＥＬＩＩＩ−３１００Ｈ射出成形機を用いて、シリンダー温度２７０℃、金型温度９５℃に設定し、図１に示す手洗器（Ａ＝４００ｍｍ、Ｂ＝３２０ｍｍ、洗面部深さ１２５ｍｍ、洗面台よりの立ち上がり部高さ６０ｍｍ、排水口φ＝３０ｍｍ、取付孔φ＝１０ｍｍ）を成形した。得られた成形品の洗面部表面のバーコル硬度は４８、鉛筆硬度４Ｈ、成形品上部平面部分のＧＳ２０°は５２％であった。また、この成形品に排水パイプ洗浄剤原液を張り、２週間放置後、成形品に外観変化のないことを確認した。
【産業上の利用可能性】
【００３５】  本発明のポリトリメチレンテレフタレート強化樹脂組成物は、得られる成形品が良外観であり、機械的強度、剛性、表面硬度、寸法安定性、耐加水分解性、耐薬品性に優れる。かかる樹脂組成物からなる洗面カウンター、キッチンカウンター、浴槽、洗面ボール、手洗ボール、トイレカウンター、キャビネット天板などの製品は優れた性能を持ち、浴室、洗面所、トイレ、台所で使用される、陶器製、熱硬化性樹脂製品を代替することが可能であり、また成形原料の一部にリワークして使用するなどリサイクルして使用することが可能である。
【図面の簡単な説明】
【００３６】
【図１】実施例８で作成した手洗器の概略を示す。
【図１】
2005040278.tif 000004
【国際調査報告】
2005040278.tif 000005
2005040278.tif 000006
2005040278.tif 000007
2005040278.tif 000008